(57)【特許請求の範囲】
【請求項１】
カードにより解繊されたウエッブにニードルパンチ法で機械交絡を与え、それを複数枚重ね合わせて、さらにニードルパンチ法による機械交絡により厚みを３０ｍｍ以上、密度を０．０１〜０．１５ｇ／ｃｍ3とした繊維構造体であり、かつ該繊維構造体中に繊維／繊維間静摩擦係数（μｓ０）が０．２５以下である繊維を少なくとも１０重量％以上含有することを特徴とする繊維構造体。
【発明の詳細な説明】
【０００１】
【発明の属する技術分野】
本発明は敷布団やシートに用いられ、繰り返し使用してもへたりの少ない柔らかい風合いを持った繊維構造体に関するものである。
【０００２】
【従来の技術】
従来、敷布団やシートに用いられている硬綿は母材となる繊維の他に熱接着性の繊維として低融点の熱可塑性樹脂の繊維あるいは芯部に高融点の熱可塑性樹脂、鞘部に低融点を持つ芯／鞘構造の繊維を含有させ、熱接着により形成されている。
しかし、これらの硬綿は繰り返し使用することによりこの接着点が外れ、当初の嵩より低くなってしまう、へたりの問題があった。
また、熱によりセットすることで、該構造体が硬くなるので、改善が求められている。その改善法として、例えば敷布団では巻き綿などにより軟らかい風合いを出す試みがあるが、この方法では上記へたりの問題は解決されていない。
このへたりを解決する方法として、硬綿構造体の密度を下げる方法があるが、この方法では風合いが若干改善はされるものの十分でない。
【０００３】
【発明が解決しようとする課題】
本発明の目的は、敷布団やシートに用いられる構造体において、繰返し使用に伴う嵩のへたりが少なく、風合いが柔らかい繊維構造体を提供することである。
【０００４】
【課題を解決するための手段】
本発明は前記の課題を解決するために、次の構成を有する。すなわちカードにより解繊されたウエッブにニードルパンチ法で機械交絡を与え、それを複数枚重ね合わせ、さらにニードルパンチ法による機械交絡により厚みを３０ｍｍ以上、密度を０．０１〜０．１５ｇ／ｃｍ3とした繊維構造体であり、かつ該繊維構造体中に繊維／繊維間静摩擦係数（μｓ０）が０．２５以下である繊維を少なくとも１０重量％以上含有することを特徴とする繊維構造体である。
【０００５】
【発明の実施の形態】
以下に本発明の繊維構造体について詳細に説明する。
本発明の繊維構造体に適用される繊維は、天然繊維、無機繊維、再生繊維または合成繊維のいづれでもよいが、好ましくはポリエステル繊維、ポリオレフィン系繊維などの合成繊維を主体とにした繊維である。
さらに本発明に用いられる繊維としては、酸化チタンや抗菌剤、抗カビ剤などを練り込んだ繊維あるいは後加工により各種機能を付与した繊維も使用することもできる。
【０００６】
本発明の繊維構造体を構成する繊維は、適度な嵩高性と軟らかい風合いを出すために繊度１．５〜１００デニール、好ましくは５〜２０デニール、繊維長は１０〜１００ｍｍ、好ましくは５０〜８０ｍｍのポリエステル短繊維が好適である。繊度が１．５デニール未満では嵩が出にくく、使用時の床付き感等の問題が発生しやすく、１００デニール以上では風合いが硬くなる。また繊維長が１０ｍｍより短いと繊維間の交絡性が悪くて、構造体とし難く、１００ｍｍより長いと開繊性や製綿性が悪くなる傾向がある。
【０００７】
繊維構造体を構成する繊維は、嵩高性、風合い、圧縮に対する反発性あるいは製綿性をよくするために、機械捲縮を与えることが好ましく、製糸時に非対称冷却処理を施し、３次元捲縮化したものがより好ましい。捲縮数は５〜３０個／インチ、好ましくは１０〜２０個／インチ、捲縮度は５〜４０％、好ましくは１０〜３５％であることがより好ましい。捲縮数が５個／インチ以下、捲縮度が５％未満では開繊加工時に均一な開繊が行われず開繊ウエッブに斑が生じる。捲縮数が３０個／インチ越え、捲縮度が４０％を超えるとカード開繊後の製品の風合いが悪くなってしまう。
【０００８】
繊維構造体を構成する繊維は、断面が中実のほかに保温性を持たせるために中空繊維を用いたり、触感を変えるために異形断面を用いてもよい。
【０００９】
繊維構造体の製造法としては、上記繊維を用いてまず解繊機（カード）により繊維をウエッブとし、このウエッブをそのまま目的の目付になるように複数枚重ね合わせるか、又はこのウエッブにまず機械交絡を与えてから目的の目付になるように複数枚量ね合わせ、さらに機械交絡を与えて、繊維構造体を得る。
機械交絡を与えたウエッブを重ね合わせて、さらに機械交絡する方法が作業性が良い点で好ましい。
【００１０】
ここで、機械交絡を与える方法としては、ニードルパンチ法が挙げられ、１０ｃｍ以上のニードルによるニードルパンチ法が好ましい。
【００１１】
構造体の厚みは用途により適宜選定されるが、１０ｍｍ以上、好ましくは３０ｍｍ以上である。１０ｍｍ未満では構造体として敷布団やシートに用いる場合、床付き感があり好ましくない。また密度は０．０１〜０．１５ｇ／ｃｍ3、好ましくは０．０３〜０．０７ｇ／ｃｍ3である。０．０１ｇ／ｃｍ3未満では反発性が弱く、使用時の床付き感が問題となり、０．１５ｇ／ｃｍ3を超えると構造体が硬く、また交絡させることが困難であり、針折れなどの問題も発生する。
【００１２】
本発明における構造体を構成する繊維のうち、繊維／繊維間静摩擦係数（μｓ０）が０．２５以下、好ましくは０．２２以下、さらに好ましくは０．１８以下である繊維を１０重量％以上、好ましくは３０重量％以上含有させる。繊維／繊維間静摩擦係数（μｓ０）が０．２５を越えると、圧縮後のへたり回復時に余分な力が必要となり、繰り返し圧縮するとへたり回復性が悪くなる。また該繊維の含有量を１０重量％未満とすると該繊維の効果が低く、繰り返し圧縮残留ひずみ率が高くなり、触感も悪くなる。
【００１３】
【作用】
低融点繊維の熱セットによる熱接着でなく、機械交絡により構造体を作成することに加え、本発明の構造体を構成する繊維として１０％以上の繊維／繊維間静摩擦係数（μｓ０）が０．２５以下の繊維を使用することにより、繰り返し使用によるへたりを少なくすることができる。
【００１４】
これは、繰り返し圧縮しても物理的に外れる接着点がないことに加え、繊維／繊維間静摩擦係数が低いため、圧縮後の無荷重下で嵩が戻るために必要な力を少なくすることができるためと考えられる。
さらに繊維と繊維がルーズであることと、繊維／繊維間静摩擦係数が低いために、軟らかく、いままでにない新規な風合いが発現される。
【００１５】
【実施例】
次に本発明を実施例によりさらに詳細に説明する。本発明に記載した諸特性の測定法は次の通りである。
［繊維／繊維間静摩擦係数］
ＪＩＳ  Ｌ−１０７４−１９７７・−１２の方法に準じて測定した。
［繰り返し圧縮残留ひずみ］
ＪＩＳ  Ｋ  ６４０１の方法に準じて測定した。
［表面硬度］
高分子計器株式会社製アスカーゴム硬度計のF型硬度計を用いて測定した。
【００１６】
実施例１
６デニール、カット長７６ｍｍ、捲縮数１０個／インチ、捲縮度２３％、中空率３５％のポリエステル繊維に市販のジメチルポリシロキサンを主成分とするシリコーン樹脂液を噴霧器で均一に付着させ、熱処理により固着させた繊維を５０％、１５デニール、カット長７６ｍｍ、捲縮数１０個／インチ、捲縮度２９％、中空率３５％のポリエステル繊維を５０％混綿し、目付け４００ｇ／ｍ2のカードウエッブを作成し、ペネ数８０本にてニードルパンチによりプレニーパン（プレニードルパンチ）を行った。このウエッブをさらに５枚重ねて３．５インチの
ニードルによりペネ数８０本にてニードルパンチを行い、交絡させ厚み５５ｍｍの構造体を得た。なお、前記のシリコーン樹脂を付与したポリエステル繊維の摩擦係数μｓ０は０．１８であり、また前記の１５デニールのポリエステル繊維の摩擦係数μｓ０は０．２８であった。
【００１７】
実施例２
６デニール、カット長７６ｍｍ、捲縮数１０個／インチ、捲縮度２３％、中空率３５％のポリエステル繊維に市販のジメチルポリシロキサンを主成分とするシリコーン樹脂液を噴霧器で均一に付着させ、熱処理により固着させた繊維を３０％、１５デニール、カット長７６ｍｍ、捲縮数１０個／インチ、捲縮度２９％、中空率３５％のポリエステル繊維を７０％混綿し、目付け５００ｇ／ｍ2のカードウエッブを作成し、ペネ数８０本にてニードルパンチによりプレニーパンを行った。このウエッブを２枚重ねて３．５インチのニードル、ペネ数８０本にてニードルパンチを行った。このウエッブに上記ウエッブを１枚重ね同様に３．５インチのニードル、ペネ数８０本にてニードルパンチを行った。さらにもう１枚重ねて３．５インチのニードル、ペネ数８０本にてニードルパンチを行い、交絡させ厚み４５ｍｍの構造体を得た。なお、前記のシリコーン樹脂を付与したポリエステル繊維の摩擦係数μｍ０は０．１８であり、また、前記の１５デニールのポリエステル繊維の摩擦係数μｍ０は０．２８であった。
【００１８】
比較例１
６デニール、カット長７６ｍｍ、捲縮数１０個／インチ、捲縮度２３％、中空率３５％のポリエステル繊維を５０％、１５デニール、カット長７６ｍｍ、捲縮数１０個／インチ、捲縮度２９％、中空率３５％のポリエステル繊維を５０％混綿し、目付け４００ｇ／ｍ2のカードウエッブを作成し、ペネ数８０本にてニードルパンチによりプレニーパンを行った。このウエッブをさらに４枚重ねて３．５インチのニードルによりペネ数８０本にてニードルパンチを行い、交絡させ厚み４５ｍｍの構造体を得た。前記のポリエステル繊維の摩擦係数μｓ０はそれぞれ０．２８と０．３２であった。
【００１９】
比較例２
１５デニール、カット長７６ｍｍ、捲縮数１０個／インチ、捲縮度２９％、中空率３５％のポリエステル繊維を７０％と４デニール、カット長５１ｍｍ、鞘部が１３０℃で溶融する芯／鞘繊維（芯／鞘比＝５０／５０）を３０％均一に混合し、クロスレイヤーにて２０００ｇ／ｍ2のウエッブを作成した。さらに１６０℃で５分間の熱セットを行い、厚み２０ｍｍの硬綿構造体を得た。比較例で用いた前記の繊維の摩擦係数ｕｓ０はそれぞれ０．２８と０．３４であった。
表１に構造体の物性を示す。
【００２０】
【表１】
0003651650.tif 000002
【００２１】
【発明の効果】
本発明による繊維構造体を用いることにより、繰り返し使用してもへたりが少なく、また風合いの軟らかい敷布団やシートを提供することができる。